도 7 을 참조 하 면 , 이 출원 의 제 4 실시 예 에 의한 광 제어 필름 ( LCF ) 은 기본 적 인 구성 이 도 6 에 도시 한 제 3 실시 예 와 동일 하 다 . 다른 점 이 있 다면 , 나노 광 흡수 층 ( 500 ) 의 굴절 율 이 중간층 ( 300 ) 보다 작 은 것 을 특징 으로 한다 . 예 를 들 어 , 나노 광 흡수 층 ( 500 ) 의 굴절 율 은 중간층 ( 300 ) 의 굴절 율 보다 0 . 05 ~ 0 . 15 정도 작 은 것 을 특징 으로 한다 . 예 를 들 어 , 중간층 ( 300 ) 의 굴절 율 이 1 . 60 일 경우 , 나노 광 흡수 층 ( 500 ) 의 굴절 율 은 1 . 50 일 수 있 다 . 다른 예 로 , 중간층 ( 300 ) 의 굴절 율 이 1 . 53 일 경우 , 나노 광 흡수 층 ( 500 ) 의 굴절 율 이 1 . 45 일 수 있 다 . 또한 , 중간층 ( 300 ) 의 굴절 율 은 하부 층 ( 100 ) 및 상부 층 ( 200 ) 과 동일 한 굴절 율 을 가질 수 있 다 .